(57)【特許請求の範囲】
【請求項１】
複数のフィラーを含有し、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を透明フィルムの少なくとも一方の面に備え、総厚が６０μｍ以下であり、
複数のフィラーは、光を反射する白色の白色フィラーと、
上記半透過反射層の表面を粗面とする粗面形成フィラーと、
上記白色フィラー及び上記粗面形成フィラーとを共に上記透明フィルムに接着させる樹脂とを有し、
上記白色フィラーの平均粒径が０．２μｍ以上、２μｍ以下であり、
上記半透過反射層の厚さが５μｍ以上、３０μｍ以下であり、
上記粗面形成フィラーの上記半透過反射層の厚さに対する平均粒径が１／２０以上、２／３以下であり、
上記粗面形成フィラーの平均粒径は上記白色フィラーの平均粒径よりも大きく、上記半透過反射層の表面の十点平均高さＲｚが３５００ｎｍ以上であることを特徴とする半透過型反射フィルム。
【請求項２】
上記白色フィラーは、上記樹脂に対する含有量が４０ｗｔ％以上、７０ｗｔ％以下であることを特徴とする請求項１記載の半透過型反射フィルム。
【請求項３】
前記樹脂は、ガラス転移温度Ｔｇが２０℃以上であることを特徴とする請求項１に記載の半透過型反射フィルム。
【請求項４】
複数のフィラーを含有し、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を透明フィルムの少なくとも一方の面に備え、総厚が６０μｍ以下であり、複数のフィラーは、光を反射する白色の白色フィラーと、上記半透過反射層の表面を粗面とする粗面形成フィラーと、上記白色フィラー及び上記粗面形成フィラーとを共に上記透明フィルムに接着させる樹脂とを有し、上記白色フィラーの平均粒径が０．２μｍ以上、２μｍ以下であり、上記半透過反射層の厚さが５μｍ以上、３０μｍ以下であり、上記粗面形成フィラーの上記半透過反射層の厚さに対する平均粒径が１／２０以上、２／３以下であり、上記粗面形成フィラーの平均粒径は上記白色フィラーの平均粒径よりも大きく、上記半透過反射層の表面の十点平均高さＲｚが３５００ｎｍ以上である半透過型反射フィルムと、
上記半透過型反射フィルムの上記透明フィルムに重ね合わせられ、光源から入射した光を上記透明フィルムとの接触面及び該接触面の反対側の面に出射する導光板と、
上記半透過型反射フィルム及び上記導光板を挟むように備えられるプリズムシートとを有することを特徴とする液晶ディスプレイ用バックライト。
【請求項５】
光を反射する白色の白色フィラーと、半透過反射層の表面を粗面とする粗面形成フィラーと、上記白色フィラー及び上記粗面形成フィラーとを共に透明フィルムに接着させる樹脂とを有する複数のフィラーを溶剤に混合させて塗液を調製する工程と、
調製された上記塗液を濾過精度１０μｍ以上、１５０μｍ以下のフィルタで濾過する工程と、
濾過された上記塗液を、乾燥後の総厚が６０μｍ以下となるように、透明フィルムの少なくとも一方主面に塗布、乾燥させることで、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を形成する工程とを有し、
上記白色フィラーの平均粒径が０．２μｍ以上、２μｍ以下であり、
上記半透過反射層の厚さが５μｍ以上、３０μｍ以下であり、
上記粗面形成フィラーの上記半透過反射層の厚さに対する平均粒径が１／２０以上、２／３以下であり、
上記粗面形成フィラーの平均粒径は上記白色フィラーの平均粒径よりも大きく、上記半透過反射層の表面の十点平均高さＲｚが３５００ｎｍ以上であることを特徴とする半透過型反射フィルムの製造方法。
【発明の詳細な説明】
【技術分野】
【０００１】
本発明は、入射した光の一部を透過するとともに残りの光を反射する半透過型反射フィルムに関するものである。また、この半透過型反射フィルムを用いた液晶ディスプレイ用バックライト及びこの半透過型反射フィルムの製造方法に関するものである。
【背景技術】
【０００２】
近年、携帯電話において、メイン液晶パネルの裏側に、サブ液晶パネルを有するデュアル液晶ディスプレイと呼ばれるディスプレイが備えられている。このようなデュアル液晶ディスプレイは、メイン液晶パネルとサブ液晶パネルのそれぞれに、プリズムシートと、導光板と、反射フィルムとを積層させ、導光板の側面に光源を備えた液晶ディスプレイ用バックライトが設けられている。この反射フィルムは、光を反射する白色のフィラーを練り込んだポリエチレンテレフタレート（ＰＥＴ）を溶融押し出によって製膜されたり（例えば、特許文献１参照）、透明フィルムに顔料層を備えることで形成されている（例えば、特許文献２参照）。
【０００３】
ところで、携帯電話の薄層化を目的に、メイン液晶パネルとサブ液晶パネルのそれぞれにバックライトを備えるのではなく、１つのバックライトの光をメイン液晶パネルとサブ液晶パネルの両方に照射する液晶ディスプレイが開発されている。このような液晶ディスプレイのバックライトでは、導光板によって導かれた光源からの光の一部を透過し、残りの光を反射させる必要があり、上記のような反射フィルムを使用することができない。そこで、光の一部を反射し、残りの光を透過させる半透過型反射フィルムが使用されている。このような半透過型反射フィルムとして、上記の反射フィルムと同様に熱による溶融押し出しによって形成されたものがある。そして、透明フィルムに顔料層を形成させ、入射した光の一部を透過するとともに残りの光を反射する半透過型反射フィルムが開発されている（例えば、特許文献３参照）。
【０００４】
【特許文献１】特開平３−５０２４１号公報
【特許文献２】特開２００３−５９３２４号公報
【特許文献３】特開２００４−２７１５４１号公報
【発明の開示】
【発明が解決しようとする課題】
【０００５】
上述のように半透過型反射フィルムを、熱による溶融押し出しによって形成すると、ＰＥＴ等の樹脂や白色フィラーの凝集物等の異物が混入してしまうため、この半透過型反射フィルムを透過する光が異物によって遮られ、画質に影響を及ぼしてしまう。また、溶融押し出しによって製膜される半透過型反射フィルムの場合、反射率と透過率とがフィルムの厚さに依存するため、厚さの選択の自由度が低い。特にフィルムの薄膜化を進めると、透過率が上がり、反射率が低下するため、何れか一方の液晶ディスプレイの輝度が低下してしまうという問題が発生する。
【０００６】
また、特許文献３の場合、反射率と透過率との調整を行うことができ、異物の少ない半透過型反射フィルムを形成することができる。この半透過型反射フィルムは、単一の顔料により形成された顔料層の表面が滑らかとなっているため、半透過型反射フィルムと光学部材とが密着する。ところが、高品質な画像を表示させるための液晶ディスプレイにこの半透過型反射フィルムを適用するためには、光学部材と接触する面を粗面とする必要がある。
【０００７】
そこで、本発明の発明者等は、上記課題を鑑みて鋭意研究を行った。そこで、本発明は、両面に液晶パネルを有する液晶ディスプレイに使用されるバックライトの薄層化を可能とし、光源から入射した光の一部を透過し、残りの光を反射する半透過型反射フィルムを提供すること、及びその製法、並びにその半透過型反射フィルムを用いた液晶ディスプレイ用バックライトを提供することを第１の目的とする。また、プリズムシートなどの光学部材と接触する面を粗面とした半透過型反射フィルムを提供すること、及びその製法、並びにその半透過型反射フィルムを用いた液晶ディスプレイ用バックライトを提供することを第２の目的とする。
【課題を解決するための手段】
【０００８】
上記の課題を達成する本発明の半透過型反射フィルムは、複数のフィラーを含有し、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を透明フィルムの少なくとも一方の面に備え、総厚が６０μｍ以下であり、複数のフィラーは、光を反射する白色の白色フィラーと、上記半透過反射層の表面を粗面とする粗面形成フィラーと、上記白色フィラー及び上記粗面形成フィラーとを共に上記透明フィルムに接着させる樹脂とを有し、上記白色フィラーの平均粒径が０．２μｍ以上、２μｍ以下であり、上記半透過反射層の厚さが５μｍ以上、３０μｍ以下であり、上記粗面形成フィラーの上記半透過反射層の厚さに対する平均粒径が１／２０以上、２／３以下であり、上記粗面形成フィラーの平均粒径は上記白色フィラーの平均粒径よりも大きく、上記半透過反射層の表面の十点平均高さＲｚが３５００ｎｍ以上であることを特徴とする。
【０００９】
本発明の半透過型反射フィルムは、複数のフィラーを含有させることで、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層の表面が粗面となる。そして、形成されるフィルムの総厚を６０μｍ以下とすることで、両面に液晶パネルを有するディスプレイに使用されるバックライトの薄型化が可能となる。
【００１０】
また、本発明の液晶ディスプレイ用バックライトは、複数のフィラーを含有し、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を透明フィルムの少なくとも一方の面に備え、総厚が６０μｍ以下であり、複数のフィラーは、光を反射する白色の白色フィラーと、上記半透過反射層の表面を粗面とする粗面形成フィラーと、上記白色フィラー及び上記粗面形成フィラーとを共に上記透明フィルムに接着させる樹脂とを有し、上記白色フィラーの平均粒径が０．２μｍ以上、２μｍ以下であり、上記半透過反射層の厚さが５μｍ以上、３０μｍ以下であり、上記粗面形成フィラーの上記半透過反射層の厚さに対する平均粒径が１／２０以上、２／３以下であり、上記粗面形成フィラーの平均粒径は上記白色フィラーの平均粒径よりも大きく、上記半透過反射層の表面の十点平均高さＲｚが３５００ｎｍ以上である半透過型反射フィルムと、上記半透過型反射フィルムの上記透明フィルムに重ね合わせられ、光源から入射した光を上記透明フィルムとの接触面及び該接触面の反対側の面に出射する導光板と、上記半透過型反射フィルム及び上記導光板を挟むように備えられるプリズムシートとを有することを特徴とする。
【００１１】
本発明の液晶ディスプレイ用バックライトは、上記の半透過型反射フィルムによって、光源からの光をバックライトの両面から照射することが可能となり、１つのバックライトで両面にある液晶パネルに光を照射することができる。そして、この半透過型反射フィルムによって液晶ディスプレイのバックライトの薄型化が実現できる。
【００１２】
さらに、本発明の半透過型反射フィルムの製造方法は、光を反射する白色の白色フィラーと、半透過反射層の表面を粗面とする粗面形成フィラーと、上記白色フィラー及び上記粗面形成フィラーとを共に透明フィルムに接着させる樹脂とを有する複数のフィラーを溶剤に混合させて塗液を調製する工程と、調製された上記塗液を濾過精度１０μｍ以上、１５０μｍ以下のフィルタで濾過する工程と、濾過された上記塗液を、乾燥後の総厚が６０μｍ以下となるように、透明フィルムの少なくとも一方主面に塗布、乾燥させることで、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層を形成する工程とを有し、上記白色フィラーの平均粒径が０．２μｍ以上、２μｍ以下であり、上記半透過反射層の厚さが５μｍ以上、３０μｍ以下であり、上記粗面形成フィラーの上記半透過反射層の厚さに対する平均粒径が１／２０以上、２／３以下であり、上記粗面形成フィラーの平均粒径は上記白色フィラーの平均粒径よりも大きく、上記半透過反射層の表面の十点平均高さＲｚが３５００ｎｍ以上であることを特徴とする。
【００１３】
この方法により、半透過反射層の表面が粗面となり、バックライトの薄層化を実現できる半透過型反射フィルムを製造することが可能となる。この半透過型反射フィルムの製造方法は、白色フィラーを練り込み、溶融押し出しによって形成されるフィルムとは異なり、異物混入の可能性を低下させることができる。
【発明の効果】
【００１４】
本発明は、複数のフィラーを含有させることで、波長４００ｎｍ以上、７００ｎｍ以下の光の平均反射率（Ａ）と、波長５５０ｎｍの光の透過率（Ｂ）との比（Ａ／Ｂ）が３／１以上、６／１以下である半透過反射層の表面が粗面となり、半透過型反射フィルムの総厚が６０μｍ以下とすることで、バックライトの薄型化を可能とする。また、本発明によって、この半透過型反射フィルムを製造することが可能となり、この半透過型反射フィルムを有する液晶ディスプレイ用バックライトは、両面にある液晶パネルに光を照射することができ、バックライトの薄型化を実現できる。
【発明を実施するための最良の形態】
【００１５】
以下、本発明の半透過型反射フィルム、液晶ディスプレイ用バックライト及び半透過型反射フィルムの製造方法について説明する。なお、本発明は、以下の説明に限られるものではなく、本発明の趣旨を逸脱しない範囲において適宜変更可能である。
【００１６】
本発明の半透過型反射フィルム１０は、図１のように、透明フィルム２と、透明フィルム２の少なくとも一方の面に形成される半透過反射層１とにより構成されている。半透過反射層１は、複数のフィラーを含有し、入射した光の一部を透過するとともに残りの光を反射する。半透過反射層１は、複数のフィラーを含有することで、透明フィルム２と接触しない一方の面が粗面となっている。
【００１７】
この半透過型反射フィルム１０は、半透過型反射フィルム１０の全体の厚さが６０μｍ以下であることが好ましい。６０μｍを超える半透過型反射フィルム１０であると、バックライトの薄層化の妨げとなってしまう。
【００１８】
透明フィルム２は、所定の大きさを有する透明なフィルムである。この透明フィルム２の材質は、入射した光を透過するものであれば特に限定するものではなく、例えば、ポリエステル、ポリフェニレンサルファイド、ポリエチレンナフタレート、ポリイミド、ポリエチレン、ポリプロピレン等が挙げられる。なかでも、透明性、物理特性の観点からポリエステルを材質としたフィルムが好ましい。
【００１９】
この透明フィルム２の厚さは、特に限定するものではないが、５μｍ以上、３０μｍ以下の範囲とすることが好ましい。透明フィルム２が５μｍ未満である場合、フィルムにコシが無くなってしまい、下記に示すとおり、半透過反射層１を形成するための塗液を塗布する際に皺等が発生し、均一な半透過反射層１を形成することができない。一方、透明フィルム２が５０μｍを超える場合、半透過型反射フィルム１０の総厚が６０μｍ以下とすることが難しくなる。
【００２０】
半透過反射層１は、光を反射する白色の白色フィラーと、表面を粗面とする粗面形成フィラーと、これら複数のフィラーを透明フィルム２に接着させる樹脂とを溶剤に分散又は溶解させた塗液を透明フィルム２に塗布、乾燥させることで形成される。半透過反射層１は、複数のフィラーを含有することで、半透過反射層１における透明フィルム２と接触している面の反対側の面が粗面となる。
【００２１】
この半透過反射層１は、塗液を透明フィルム２に塗布、乾燥させた後の厚さが５μｍ以上、３０μｍ以下であることが好ましい。半透過反射層１が５μｍ未満である場合、半透過反射層１が薄すぎるため、光の反射率が低くなってしまう。すなわち、両面に液晶パネルを有するディスプレイのバックライトに使用した場合、何れか一方の液晶パネルに十分な光を照射することができなくなり、十分な輝度が得られなくなってしまう。一方、半透過反射層１が３０μｍを超える場合、半透過型反射フィルム１０の総厚が６０μｍ以下とすることが難しくなる。
【００２２】
また、この半透過反射層１は、波長４００ｎｍ以上、７００ｎｍ以下の光の平均反射率（Ａ）と、波長５５０ｎｎの光の透過率（Ｂ）との比（Ａ／Ｂ）が３／１以上、６／１以下であることが好ましい。半透過反射層１の平均反射率と透過率との比（Ａ／Ｂ）が３／１以上、６／１以下を満たさない場合、両面に液晶パネルを有するディスプレイのバックライトで、何れか一方の液晶パネルに十分な光を照射することができなくなり、十分な輝度が得られなくなってしまう。例えば、半透過反射層１によって反射した光が照射される側にメイン液晶パネルを備え、半透過反射層１を透過した光が照射される側にサブ液晶パネルを備えたディスプレイのバックライトに使用する場合、半透過反射層１の平均反射率と透過率との比（Ａ／Ｂ）が３／１未満である場合、メイン液晶パネルに対して十分な光を照射することができなくなる。一方、半透過反射層１の平均反射率と透過率との比（Ａ／Ｂ）が６／１を超える場合、サブ液晶パネルに対して十分な光を照射することができなくなる。この半透過反射層１の反射率と透過率との比（Ａ／Ｂ）は、下記に示すように、白色フィラーの種類、粒径及び含有量、半透過反射層１の厚さ等を適宜変更することで調整することができる。
【００２３】
さらに、この半透過反射層１の表面は、十点平均高さＲｚが３５００ｎｍ以上であることが好ましい。半透過反射層１の表面の十点平均高さＲｚが３５００ｎｍ未満であると、表面の粗さが十分ではなく、半透過型反射フィルムに重ねられる他の光学部材と密着してしまう部分（密着ムラ）が形成され、輝度ムラが発生してしまう。
【００２４】
本発明に係る十点平均粗さＲｚは、ＪＩＳ表面粗さ（Ｂ０６０１）により定義される。この十点平均粗さＲｚは、断面曲線から基準長さだけ抜き取った部分において、最高から５番目までの山頂の標高の平均値と、最深から５番目までの谷底の標高の平均値との差を表したものである。
【００２５】
半透過反射層１には、複数のフィラーとして、光を反射する白色の白色フィラーと、半透過反射層１における透明フィルム２と接触しない面を粗面とする粗面形成フィラーを含有する。白色フィラーは、光を反射する白色の粒子であればどのようなものであってもよいが、例えば、二酸化チタン、硫酸バリウム、酸化亜鉛、酸化ジルコニア等の材質からなる粒子が挙げられる。
【００２６】
この白色フィラーは、平均粒径が０．２μｍ以上、２μｍ以下であることが好ましい。白色フィラーの平均粒径がこの範囲であれば、透明フィルムに半透過反射層１を形成するための塗液を塗布する際にムラや皺などができにくく、均一な半透過反射層１を形成することができる。
【００２７】
また、この白色フィラーの含有量としては、下記に示す樹脂に対して、４０ｗｔ％以上、７０ｗｔ％以下とすることが好ましい。白色フィラーの含有量が４０ｗｔ％未満である場合、光の反射率が低くなってしまう。一方、白色フィラーの含有量が７０ｗｔ％よりも多い場合、白色フィラーの量が多くなりすぎるために強度不足となって半透過反射層１がもろくなり、半透過反射層１の割れや欠けや剥がれといった問題が発生してしまう。
【００２８】
白色フィラーは略球形の粒子であってもよいが、扁平した粒子であってもよい。また、半透過反射層１に含有させる白色フィラーは、１種類でもよいが、異なる材質からなる複数種類であってもよい。
【００２９】
白色フィラーとともに半透過反射層１に含有される粗面形成フィラーは、例えば、シリカ、タルク、アルミナ、炭酸カルシウム、マイカ等の無機フィラー若しくはアクリル樹脂、ベンゾグアナミン樹脂、メラニン樹脂、シリコーン樹脂等の有機フィラー等の材質からなる粒子が挙げられる。
【００３０】
この粗面形成フィラーは、平均粒径が、白色フィラーと、粗面形成フィラーとを含有して形成される半透過反射層１の厚さに対して、１／２０以上、２／３以下であることが好ましい。粗面形成フィラーが、半透過反射層１の厚さに対して１／２０未満である場合、半透過反射層１の表面に粗面が形成されにくく、半透過型反射フィルムに重ねられる他の光学部材との密着ムラが形成され、輝度ムラが発生してしまう。一方、粗面形成フィラーが、半透過反射層１の厚さに対して２／３を超える場合、白色フィラー及び樹脂とともに透明フィルム２に塗布する際に塗布スジが発生し、均一な半透過反射層１を形成することができなくなる。
【００３１】
また、この粗面形成フィラーの含有量としては、透明フィルム２に塗布することで、半透過反射層１に粗面が形成できれば特に限定するものではない。下記に示す樹脂に対して、例えば５ｗｔ％程度含有していれば、粗面を有する半透過反射層１を形成することができる。
【００３２】
粗面形成フィラーは略球形の粒子であってもよいが、扁平した粒子であってもよい。また、半透過反射層１に含有させる粗面形成フィラーは、１種類でもよいが、異なる材質からなる複数種類であってもよい。
【００３３】
白色フィラー及び粗面形成フィラーを透明フィルム２に接着させる樹脂は、特に限定されるものではなく、例えば、ポリエステル、ポリビニルブチラール、ポリアセタール、アクリル、エポキシ、ウレタン等が挙げられる。この樹脂は、ガラス転移温度Ｔｇが２０℃以上であることが好ましい。ガラス転移温度Ｔｇが２０℃未満の樹脂を使用すると、半透過型反射フィルムに重ねられる他の光学部材との密着ムラが形成され、輝度ムラが発生してしまう。
【００３４】
白色フィラー及び粗面形成フィラー並びに樹脂は、溶剤に溶解分散されて塗液となる。ここで使用される溶剤としては、白色フィラー及び粗面形成フィラーを分散させ、樹脂を溶解するものであれば特に限定するものではない。例えば、溶剤として、メチルエチルケトン、トルエン、イソプロピルアルコール、メチルイソブチルアルコール、酢酸エチル、酢酸ブチル、キシレン、シクロヘキサノン等が挙げられる。
【００３５】
このように、本発明の半透過型反射フィルム１０は、複数のフィラーとして、白色フィラーと粗面形成フィラーを含有する半透過反射層１で、光の一部を透過し、残りの光を反射することができる。そして、形成されるフィルムの総厚が６０μｍ以下とすることで、バックライトの薄型化を可能とする。さらに、複数のフィラーを含有することで半透過反射層１の表面が粗面となる。すなわち、この半透過型反射フィルム１０を両面に液晶パネルを有するディスプレイに使用されるバックライトに適用することで、１つの光源を両面にある液晶パネルに照射することができ、薄い液晶ディスプレイを提供することができる。
【００３６】
この半透過反射層１を有する半透過型反射フィルム１０は、以下のように製造することができる。まず、白色フィラー及び粗面形成フィラー並びに樹脂を溶剤に混合して塗液とする。このとき、樹脂は溶剤に溶解され、白色フィラー及び粗面形成フィラーは樹脂が溶解した溶剤に分散される。調製された塗液は、濾過精度１０μｍ以上、１５０μｍ以下のフィルタで濾過する。この濾過によって、異物を取り除くことができる。この異物は、半透過型反射フィルム１０に存在すると、透過する光を遮ってしまうため、液晶ディスプレイにおいて画質低下を招いてしまう。本発明の方法では、異物をフィルタによって取り除くことができるため、異物によって画質低下を招かない。
【００３７】
フィルタによって濾過された塗液は、透明フィルム２の少なくとも一方に、塗布、乾燥後の厚さが上記範囲を満たすように所定の方法により塗布される。この塗布方法は、均一な半透過反射層１を透明フィルム２上に形成することができる方法であれば特に限定するものではなく、例えば、キスコート法、バーコート法、ダイコート法、リバースコート法、オフセットグラビアコート法、マイヤバーコート法、グラビアコート法、ロールブラッシュ法、スプレーコート法、エアーナイフコート法、合浸法およびカーテンコート法などを単独または組み合わせて適用することができる。そして、透明フィルム２上に塗布された塗液を乾燥させ、透明フィルム２上に半透過反射層１を形成し、半透過型反射フィルム１０を製造することができる。
【００３８】
この方法により、半透過反射層１の表面を粗面とし、バックライトの薄層化を実現できる半透過型反射フィルム１０を製造することが可能となる。また、白色フィラーを練り込み、溶融押し出しによって形成されるフィルムとは異なり、異物混入の可能性を低下させることができる。
【００３９】
次に、本発明の液晶ディスプレイ用バックライトについて説明する。本発明の液晶ディスプレイ用バックライト２０は、図２のように、上記の半透過型反射フィルム１０に導光板１１と、プリズムシート１２，１３といった光学部材を積層させ、光源１４を導光板１１の側面に備えている。
【００４０】
本発明の液晶ディスプレイ用バックライト２０は、半透過型反射フィルム１０の透明フィルム２側の面を、導光板１１の一方主面に接触させるように重ね合わせる。この導光板１１は、導光板１１の側面に備えられた光源１４から入射した光を積層方向に対して垂直な方向に導き、半透過型反射フィルム１０との接触面及びその接触面に対して反対側の面に光を出射する。光源１４は、例えばＬＥＤ（Ｌｉｇｈｔ  Ｅｍｉｔｔｉｎｇ  Ｄｉｏｄｅ）等の発光体が挙げられ、導光板１１の側面から導光板１１に対して光を照射する。
【００４１】
そして、重ね合わされた導光板１１と半透過型反射フィルム１０には、この導光板１１と半透過型反射フィルム１０を挟むようにプリズムシート１２，１３が備えられる。詳細には、半透過型反射フィルム１０の半透過反射層１と１つのプリズムシート１３とが接触するように備えられ、導光板１１における半透過型反射フィルム１０と接触してる面の反対側の面と別のプリズムシート１２が接触するように備えられている。プリズムシート１２，１３は、積層された半透過型反射フィルム１０、導光板１１及びプリズムシート１２，１３のさらに外側に備えられるメイン液晶パネル１５とサブ液晶パネル１６に、導光板１１から出射した光を集光してそれぞれの液晶パネルに導く。なお、本発明の液晶ディスプレイ用バックライト２０には、光を拡散する拡散シートなどといったその他の光学部材を用いてもよい。
【００４２】
まず、光源１４からの光は、導光板１１の側面から入射し、導光板１１における積層方向に対して垂直な方向に導かれるとともに、半透過型反射フィルム１０との接触面及びその接触面に対して反対側の面から出射される。ここで、導光板１１から半透過型反射フィルム１０に照射された光は、その一部が半透過型反射フィルム１０で反射して導光板１１との接触面とは反対側に向かい、残りが半透過型反射フィルム１０を透過して半透過反射層１側に向かう。半透過型反射フィルム１０によって反射された光は、導光板１１を透過し、プリズムシート１２を介してメイン液晶パネル１５に照射される。一方、半透過型反射フィルム１０を透過した光は、プリズムシート１３を介してサブ液晶パネル１６に照射される。このように、両面に液晶パネルを有するディスプレイのバックライトとして機能する。
【００４３】
本発明の液晶ディスプレイ用バックライト２０は、１つで両面に備えられた液晶パネルに対して光を照射することができ、６０μｍ以下の半透過型反射フィルム１０を備えることでバックライトの薄型化が実現できる。
【００４４】
[実施例]
本実施例では、総厚、透明フィルムの厚さ、半透過反射層の厚さ、反射率と透過率との比、白色フィラーの含有量、粗面形成フィラーの粒径、樹脂のガラス転移温度Ｔｇ、及び、半透過反射層表面の十点平均高さＲｚを変えて形成した半透過型反射フィルムに対して評価した。
【００４５】
評価を行う半透過型反射フィルムは、まず、白色フィラーとして酸化チタンの粒子と、粗面形成フィラーとしてベンゾグアナミン・ホルムアルデヒド縮合物の粒子と、樹脂としてポリビニルブチラールとを溶剤としてメチルエチルケトンとトルエンとの混合溶剤に溶解分散させて塗液とした。調製された塗液を濾過精度１０μｍのフィルタで濾過して塗液中の異物を取り除き、透明フィルムとしてのＰＥＴフィルム上に塗布し、乾燥させて半透過型反射フィルムとした。なお、白色フィラーは平均粒径が０．２５μｍの粒子を用い、粗面形成フィラーは樹脂に対して２ｗｔ％使用した。実施例１乃至１５並びに比較例の総厚、透明フィルムの厚さ、半透過反射層の厚さ、反射率と透過率との比、白色フィラーの含有量、粗面形成フィラーの粒径、樹脂のガラス転移温度Ｔｇ、及び、半透過反射層表面の十点平均高さＲｚは、下記表１又は表２に示す通りである。
【００４６】
下記表１又は表２に示された実施例１乃至実施例１５並びに比較例に対して下記に示す評価を行った。液晶ディスプレイ用バックライトの薄層化のために、半透過型反射フィルムの総厚を６０μｍ以下とする必要がある。バックライト薄層化への影響に関する評価では、半透過型反射フィルムの総厚が６０μｍを超えるか否かを確認した。総厚が６０μｍ以下である場合を○とし、総厚が６０μｍを超える場合を×とした。
【００４７】
半透過反射層の塗布性に関する評価では、塗液を透明フィルムに塗布する際、形成される半透過型反射フィルムの外観に皺や歪みの有無について確認した。皺や歪みが確認されなかった場合を○とし、皺や歪みが確認された場合を×とした。半透過反射層の塗布形状に関する評価では、塗布された半透過反射層にスジ又は気泡の有無について確認した。スジ又は気泡が確認されなかった場合を○とし、スジ又は気泡が確認された場合を×とした。
【００４８】
図２のように、半透過型反射フィルムによって反射した光をメイン液晶パネルに照射する場合、十分な輝度を得るために、反射率を７０％以上とする必要がある。反射率に関する評価では、半透過型反射フィルムの反射率が７０％以上であるか否かを確認した。反射率が７０％以上である場合を○とし、反射率が７０％未満である場合を×とした。半透過型反射フィルムを透過した光をサブ液晶パネルに照射する場合、十分な輝度を得るために、透過率を１５％以上とする必要がある。透過率の評価では、半透過型反射フィルムの透過率が１５％以上であるか否かを確認した。透過率が１５％以上である場合を○とし、透過率が１５％未満である場合を×とした。この反射率及び透過率の測定には、紫外可視近赤外分光高度計Ｖ６７０（日本分光株式会社製）を使用した。
【００４９】
半透過反射層の強度に関する評価では、半透過反射層の表面に粘着テープを貼り、粘着テープを引き剥がして半透過反射層の強度について確認した。粘着テープを引き剥がした際に半透過反射層に剥がれや欠けが確認されなかった場合を○とし、粘着テープを引き剥がした場合に半透過反射層の一部に剥がれや欠けが確認された場合を△として評価し、粘着テープと同様の面積が引き剥がされた場合を×とした。
【００５０】
積層フィルムとの密着に関する評価では、半透過反射層の表面にＰＥＴフィルムを載せ、指圧によってＰＥＴフィルムを半透過型反射フィルムに数回押しつけても密着した箇所が確認されなかった場合を○、数回指圧すると密着した箇所が確認された場合を△、一回押しつけると密着した箇所が確認された場合を×とした。
【００５１】
【表１】
0005089461.tif 000002
【００５２】
【表２】
0005089461.tif 000003
【００５３】
上記のように、実施例１乃至実施例１２は、半透過反射層の表面が粗面で、半透過型反射フィルムの総厚が６０μｍ以下であるため、バックライトの薄層化が可能となる。一方、比較例１及び比較例５は、半透過型反射フィルムの総厚が６３μｍ及び６５μｍであり、バックライトを薄層化することができない。また、実施例１乃至実施例１２は、粗面形成フィラーの添加により、光学部材のフィルムに密着しづらいことが比較例５との対比から明らかである。また、実施例１乃至実施例１２は、反射率／透過率が３／１〜６／１に調整されていることにより、半透過型反射フィルムとして高い特性を有することが、比較例２、比較例３及び比較例４との対比から明らかである。また、実施例９は、白色フィラーの含有量が８０％と高いため、塗布性が低下するものであった。
【図面の簡単な説明】
【００５４】
【図１】本発明の半透過型反射フィルムの構成を示す図である。
【図２】本発明のバックライトを備えた液晶ディスプレイの構成を示す図である。
【符号の説明】
【００５５】
１  半透過反射層
２  透明フィルム
１０  半透過型反射フィルム
１１  導光板
１２，１３  プリズムシート
１４  光源
１５  メイン液晶パネル
１６  サブ液晶パネル
２０  液晶ディスプレイ用バックライト
【図１】
0005089461.tif 000004
【図２】
0005089461.tif 000005